(57)【要約】【課題】耐候性、耐久性、耐水性、耐熱性、ガスバリア性、堅牢性等の諸特性に優れ、特に充填剤層との接着性、耐加水分解性及び耐電圧性に優れ、かつ良好な製造性及び低コスト性を有する太陽電池モジュール用バックシート及びこれを用いた太陽電池モジュールの提供を目的とする。【解決手段】本発明の太陽電池モジュール用バックシートは、表面側樹脂フィルム、バリア性フィルム及び裏面側樹脂フィルムをこの順に備える積層体であり、表面側樹脂フィルムが主成分としてポリオレフィン（ポリエチレン）を含有している。表面側樹脂フィルムとバリア性フィルムとの間に耐電圧性フィルムを備えるとよい。バリア性フィルムとしてアルミニウム箔や無機酸化物層積層フィルムが用いられる。積層体を構成する各フィルムは接着剤層を介して積層するとよい。裏面側樹脂フィルムが主成分としてＰＥＮ又はＰＥＴを含有するとよい。【選択図】図２
2008085294.tif 000002
【特許請求の範囲】
【請求項１】
表面側樹脂フィルム、バリア性フィルム及び裏面側樹脂フィルムをこの順に備える積層体であり、
表面側樹脂フィルムが主成分としてポリオレフィンを含有している太陽電池モジュール用バックシート。
【請求項２】
上記バリア性フィルムが、基材フィルムと無機酸化物層とを有している請求項１に記載の太陽電池モジュール用バックシート。
【請求項３】
上記バリア性フィルムとして、アルミニウム箔が用いられている請求項１に記載の太陽電池モジュール用バックシート。
【請求項４】
上記表面側樹脂フィルムとバリア性フィルムとの間に耐電圧性フィルムを備えている請求項１、請求項２又は請求項３に記載の太陽電池モジュール用バックシート。
【請求項５】
上記積層体を構成する各フィルムが接着剤層を介して積層されている請求項１から請求項４のいずれか１項に記載の太陽電池モジュール用バックシート。
【請求項６】
上記接着剤層を構成する接着剤としてポリウレタン系接着剤が用いられている請求項５に記載の太陽電池モジュール用バックシート。
【請求項７】
上記ポリオレフィンがポリエチレンである請求項１から請求項６のいずれか１項に記載の太陽電池モジュール用バックシート。
【請求項８】
上記裏面側樹脂フィルムが主成分としてポリエチレンナフタレート又はポリエチレンテレフタレートを含有している請求項１から請求項７のいずれか１項に記載の太陽電池モジュール用バックシート。
【請求項９】
上記耐電圧性フィルム及び／又は基材フィルムが主成分としてポリエチレンテレフタレートを含有している請求項４から請求項８のいずれか１項に記載の太陽電池モジュール用バックシート。
【請求項１０】
上記耐電圧性フィルムの厚さが５０μｍ以上２５０μｍ以下である請求項４から請求項９のいずれか１項に記載の太陽電池モジュール用バックシート。
【請求項１１】
上記無機酸化物層を構成する無機酸化物として酸化アルミニウム又は酸化シリカが用いられている請求項１から請求項１０のいずれか１項に記載の太陽電池モジュール用バックシート。
【請求項１２】
上記表面側樹脂フィルム中に顔料を分散含有している請求項１から請求項１１のいずれか１項に記載の太陽電池モジュール用バックシート。
【請求項１３】
透光性基板と、充填剤層と、光起電力素子としての太陽電池セルと、充填剤層と、請求項１から請求項１２のいずれか１項に記載の太陽電池モジュール用バックシートとがこの順に積層されている太陽電池モジュール。
【発明の詳細な説明】
【技術分野】
【０００１】
本発明は、太陽電池の構成ユニットである太陽電池モジュール用バックシート及びこれを用いた太陽電池モジュールに関し、詳細には充填剤層との接着性、耐加水分解性、耐電圧性、ガスバリア性、耐熱性、耐候性、耐久性、堅牢性及びその他の諸特性に優れ、かつ良好な製造性及び低コスト性を有する太陽電池モジュール用バックシートに関するものである。
【背景技術】
【０００２】
近年、地球温暖化等の環境問題に対する意識の高まりから、クリーンエネルギー源としての太陽光発電が注目され、種々の形態からなる太陽電池が開発されている。この太陽電池は、一般的には直列又は並列に配線された複数枚の太陽電池セルをパッケージングし、ユニット化した複数の太陽電池モジュールから構成されている。
【０００３】
上記太陽電池モジュールは、屋外で長期間使用し得る十分な耐久性、耐候性等が要求される。図５に示すように、一般的な太陽電池モジュール５１の具体的な構造としては、ガラス等からなる透光性基板５２と、エチレン酢酸ビニル共重合体（ＥＶＡ）等の熱可塑性樹脂からなる充填剤層５３と、光起電力素子としての複数枚の太陽電池セル５４と、上記充填剤層５３と同様の充填剤層５５と、太陽電池モジュール用バックシート５６とがこの順に積層され、真空加熱ラミネーション法等により一体成形されている。
【０００４】
上記太陽電池モジュールにおいて、内部に水蒸気、酸素ガス等が侵入すると、充填剤層５３、５５の剥離及び変色、配線の腐食、太陽電池セル５４の機能低下等を招来するおそれがある。そのため、上記太陽電池モジュール用バックシート５６には、強度、耐候性、耐熱性等の基本性能に加えて、水蒸気、酸素ガス等に対するガスバリア性が要求される。また今日では、発電効率のロスを減らすために太陽電池システムのシステム電圧をできるだけ大きくする傾向にあり、システム電圧が１０００Ｖ以上の太陽電池システムの需要が拡大している。そのため、上記太陽電池モジュール用バックシート５６には、高い耐電圧性が要求されている。
【０００５】
従来の太陽電池モジュール用バックシート５６は、ガスバリア層５７の表面及び裏面に一対の合成樹脂層５８を積層した多層構造体が採用されている。具体的な従来の太陽電池モジュール用バックシート５６としては、（ａ）一対のポリフッ化ビニルフィルムがアルミニウム箔の両面に積層される構造のもの（特開平６−１７７４１２号公報等参照）や、（ｂ）金属酸化物を蒸着した樹脂フィルムの両面にポリエチレンテレフタレートフィルムが積層される構造のもの（特開２００２−１００７８８号公報等参照）などが開発されている。
【特許文献１】特開平６−１７７４１２号公報
【特許文献２】特開２００２−１００７８８号公報
【発明の開示】
【発明が解決しようとする課題】
【０００６】
上記（ａ）の太陽電池モジュール用バックシートは、アルミニウム箔の両面に積層されるポリフッ化ビニルフィルム（テドラーフィルム）が機械的強度が弱い上に高価であるため、太陽電池モジュールの耐久性及び低価格化の障害となっている。また、当該（ａ）の太陽電池モジュール用バックシートは、ガスバリア性を発現するために使用するアルミニウム箔に起因して、耐電圧性が不十分であるという不都合もある。
【０００７】
上記（ｂ）の太陽電池モジュール用バックシートは、ポリフッ化ビニルフィルムの代替としてポリエチレンテレフタレートフィルムが使用され、アルミニウム箔の代替として金属酸化物蒸着フィルムが使用されていることから、（ａ）の太陽電池モジュール用バックシートと比較して機械的強度、低コスト性、生産性及び耐電圧性が改善されているが、エチレン酢酸ビニル共重合体（ＥＶＡ）が通常使用される充填剤層５５と表面側のポリエチレンテレフタレートフィルムとの接着性が低く、太陽電池モジュールの耐久性及び寿命の低下を促進する要因になっている。
【０００８】
かかる接着性を改善すべく、表面側ポリエチレンテレフタレートフィルムの表面にプライマー処理を施したり、表面側のポリエチレンテレフタレートフィルムをエチレン酢酸ビニル共重合体（ＥＶＡ）フィルムに代替する技術が開発されているが、製造コストの上昇を招来し、エチレン酢酸ビニル共重合体（ＥＶＡ）フィルムが水分による劣化（加水分解性）が比較的大きいため、太陽電池モジュールの使用期間の長期化及び低価格化という社会的要請に応えられていない。
【０００９】
本発明はこれらの不都合に鑑みてなされたものであり、耐候性、耐久性、耐水性、耐熱性、ガスバリア性、堅牢性等の諸特性に優れ、特に充填剤層との接着性、耐加水分解性及び耐電圧性に優れており、かつ良好な製造性及び低コスト性を有する太陽電池モジュール用バックシート及びこれを用いた太陽電池モジュールの提供を目的とするものである。
【課題を解決するための手段】
【００１０】
上記課題を解決するためになされた発明は、
表面側樹脂フィルム、バリア性フィルム及び裏面側樹脂フィルムをこの順に備える積層体であり、
表面側樹脂フィルムが主成分としてポリオレフィンを含有している太陽電池モジュール用バックシートである。
【００１１】
当該太陽電池モジュール用バックシートは、表面側樹脂フィルムが主成分としてポリオレフィンを含有していることから、充填剤層に通常使用されるエチレン酢酸ビニル共重合体（ＥＶＡ）との接着性に優れ、かつ良好な耐加水分解性を有している。そのため、当該太陽電池モジュール用バックシートは、太陽電池モジュールの耐久性を向上し、社会的に要請されている太陽電池モジュールの使用期間の長期化を促進することができる。
【００１２】
上記バリア性フィルムは、基材フィルムと無機酸化物層とを有するとよい。このように基材フィルムに無機酸化物層が積層されるバリア性フィルムを備えることで、高いガスバリア性を有し、金属箔を用いた従来の太陽電池モジュール用バックシートと比較して機械的強度、低コスト性、生産性及び耐電圧性を促進することができる。
【００１３】
また上記バリア性フィルムとしてはアルミニウム箔を用いてもよい。このようにアルミニウム箔からなるバリア性フィルムを備えることで、当該太陽電池モジュール用バックシートのガスバリア性を促進することができる。
【００１４】
当該太陽電池モジュール用バックシートにおいて、上記表面側樹脂フィルムとバリア性フィルムとの間に耐電圧性フィルムを備えるとよい。このように表面側樹脂フィルムとバリア性フィルムとの間に積層される耐電圧性フィルムを備えることで、当該太陽電池モジュール用バックシートの耐電圧性が向上し、その耐電圧性フィルムの厚さの制御によって太陽電池システムのシステム電圧の高電圧化に効果的に対応することができる。
【００１５】
上記積層体を構成する各フィルム（表面側樹脂フィルム、耐電圧性フィルム、バリア性フィルム及び裏面側樹脂フィルム）は接着剤層を介して積層するとよい。このように各構成フィルムを接着剤層を介して積層することで、当該太陽電池モジュール用バックシートの強度、耐久性、堅牢性等が向上し、さらに上記無機酸化物層の欠陥を封止及び保護する機能が奏される。
【００１６】
上記接着剤層を構成する接着剤としてポリウレタン系接着剤を用いるとよい。このようにポリウレタン系接着剤を用いることで、当該太陽電池モジュール用バックシートの屋外での長期間使用に起因するバリアシートの接着強度低下やデラミネーションが防止され、さらに接着層の黄変等の劣化が低減される。
【００１７】
上記表面側樹脂フィルムの形成材料として用いられるポリオレフィンとしてはポリエチレンが好ましい。かかるポリエチレンは、太陽電池モジュールの充填剤層に通常使用されるエチレン酢酸ビニル共重合体（ＥＶＡ）との接着性が高く、加えて耐加水分解性、耐熱性、耐候性等の諸機能面及び価格面のバランスが良好である。
【００１８】
上記裏面側樹脂フィルムが主成分としてポリエチレンナフタレート又はポリエチレンテレフタレートを含有するとよい。かかるポリエチレンテレフタレートは安価でかつ優れた耐熱性、耐電圧性等の諸機能を有するため、裏面側樹脂フィルムをポリエチレンテレフタレートを主ポリマーとして形成することで、当該太陽電池モジュール用バックシートの低コスト性、耐熱性、熱的寸法安定性等が促進される。またポリエチレンナフタレートは耐加水分解性及び耐熱性に優れているため、最も裏面側（外気側）に配設される裏面側樹脂フィルムをポリエチレンナフタレートを主ポリマーとして形成することで、太陽電池モジュールの耐久性を向上し、社会的に要請されている太陽電池モジュールの使用期間の長期化を促進することができる。
【００１９】
上記耐電圧性フィルム及び／又は基材フィルムが主成分としてポリエチレンテレフタレートを含有するとよい。かかるポリエチレンテレフタレートは安価でかつ優れた耐熱性、耐電圧性等の諸機能を有している。そのため、ポリエチレンテレフタレートを主ポリマーとして耐電圧性フィルムを形成することで、当該太陽電池モジュール用バックシートの耐電圧性が向上され、加えて低コスト性、耐熱性、熱的寸法安定性等が促進される。また、ポリエチレンテレフタレートを主ポリマーとしてバリア性フィルムの基材フィルムを形成することで、当該太陽電池モジュール用バックシートの低コスト性、耐熱性、熱的寸法安定性等が促進される。
【００２０】
上記耐電圧性フィルムの厚さとしては５０μｍ以上２５０μｍ以下が好ましい。このように耐電圧性フィルムの厚さを上記範囲とすることで、当該太陽電池モジュール用バックシートに高い耐電圧性が発現され、今日社会的に要請されている高いシステム電圧の太陽電池システム用の太陽電池モジュールに十分かつ効果的に対応することができる。
【００２１】
上記無機酸化物層を構成する無機酸化物として酸化アルミニウム又は酸化シリカを用いるとよい。このように酸化アルミニウム又は酸化シリカを用いて無機酸化物層を構成することで、無機酸化物層のガスバリア性及び低コスト性を促進することができる。
【００２２】
上記表面側樹脂フィルム中に顔料を分散含有するとよい。このように表面側樹脂フィルム中に顔料を分散含有することで、表面側樹脂フィルムひいては当該太陽電池モジュール用バックシートの耐熱性、熱的寸法安定性、耐候性、強度、経年劣化防止性等を向上することができる。また、当該太陽電池モジュール用バックシートは、最表面側に配設される表面側樹脂フィルム中に白色顔料を分散含有することで、太陽電池セルを透過した光線を太陽電池セル側に反射させる機能が付加され、より発電効率を高めることができる。
【００２３】
従って、透光性基板と、充填剤層と、光起電力素子としての太陽電池セルと、充填剤層と、当該太陽電池モジュール用バックシートとがこの順に積層されている太陽電池モジュールは、上述のように当該太陽電池モジュール用バックシートが良好な耐加水分解性、ガスバリア性、耐候性、低コスト性等の諸特性を有しているため、耐久性、耐候性、寿命等が飛躍的に向上し、加えて製造コストの低減化を促進することができる。また当該太陽電池モジュールは、当該太陽電池モジュール用バックシートと充填剤層との高い接着性により耐久性及び寿命をより促進することができる。さらに当該太陽電池モジュールは、当該太陽電池モジュール用バックシートが有する高い耐電圧性により、システム電圧の向上が可能であり、発電効率のロスの低減化を促進することができる。
【００２４】
ここで、「表面側」とは、太陽電池モジュール及びこれを構成する太陽電池モジュール用バックシートの受光面側を意味する。「裏面側」とは、表面側つまり上記受光側と反対側の面を意味する。「フィルムの厚さ」とは、フィルムの平均厚さを意味する。「システム電圧」とは、直列に接続される複数の太陽電池モジュールを備える太陽電池システムにおける標準動作条件での最大出力点の電圧を意味する。
【発明の効果】
【００２５】
以上説明したように、本発明の太陽電池モジュール用バックシートは、耐候性、ガスバリア性、耐熱性及びその他の諸特性に優れ、特に充填剤層との接着性、耐加水分解性及び耐電圧性に優れ、かつ良好な製造性及び低コスト性を有している。また、当該太陽電池モジュール用バックシートを用いた太陽電池モジュールは、耐久性、耐候性、寿命等が飛躍的に向上し、また高システム電圧化による発電効率のアップが可能であり、加えて製造コストの低減化を促進することができる。
【発明を実施するための最良の形態】
【００２６】
以下、適宜図面を参照しつつ本発明の実施の形態を詳説する。図１は本発明の一実施形態に係る太陽電池モジュール用バックシートを示す模式的断面図、図２は図１の太陽電池モジュール用バックシートとは異なる形態に係る太陽電池モジュール用バックシートを示す模式的断面図、図３は図１及び図２の太陽電池モジュール用バックシートとは異なる形態に係る太陽電池モジュール用バックシートを示す模式的断面図、図４は図２の太陽電池モジュール用バックシートを用いた太陽電池モジュールを示す模式的断面図である。
【００２７】
図１の太陽電池モジュール用バックシート１は、接着剤層５を介して積層される表面側樹脂フィルム２、バリア性フィルム３及び裏面側樹脂フィルム４を表面側から裏面側にこの順に備える積層体である。
【００２８】
表面側樹脂フィルム２は、合成樹脂を主成分として形成されている。この表面側樹脂フィルム２の主成分の合成樹脂としては、後述する太陽電池モジュールの充填剤層に通常使用されるエチレン酢酸ビニル共重合体（ＥＶＡ）との接着性及び耐加水分解性が良好なポリオレフィンが用いられている。このポリオレフィンとしては、ポリエチレン（例えば高密度ポリエチレン、低密度ポリエチレン等）、ポリプロピレン、エチレンと不飽和カルボン酸エステルとの共重合体（例えばエチレン−酢酸ビニル共重合体、エチレン−アクリル酸メチル共重合体、エチレン−メタクリル酸メチル共重合体等）、エチレンと不飽和カルボン酸との共重合体（例えばエチレン−アクリル酸共重合体、エチレン−メタクリル酸共重合体等）、アイオノマー樹脂などが挙げられる。これらの中でも、充填剤層との接着性、耐加水分解性、耐熱性、耐候性等の諸機能面及び価格面のバランスが良好なポリエチレンや、充填剤層との接着性に加えて耐熱性、強度、耐候性、耐久性、ガスバリア性等の機能性に優れる環状ポリオレフィン系樹脂が好ましい。
【００２９】
上記環状ポリオレフィン系樹脂としては、例えばａ）シクロペンタジエン（及びその誘導体）、ジシクロペンタジエン（及びその誘導体）、シクロヘキサジエン（及びその誘導体）、ノルボルナジエン（及びその誘導体）等の環状ジエンを重合させてなるポリマー、ｂ）当該環状ジエンとエチレン、プロピレン、４−メチル−１−ペンテン、スチレン、ブタジエン、イソプレン等のオレフィン系モノマーの１種又は２種以上とを共重合させてなるコポリマー等が挙げられる。これらの環状ポリオレフィン系樹脂の中でも、強度、耐熱性、耐候性等に優れるシクロペンタジエン（及びその誘導体）、ジシクロペンタジエン（及びその誘導体）又はノルボルナジエン（及びその誘導体）等の環状ジエンのポリマーが特に好ましい。
【００３０】
なお、表面側樹脂フィルム２の形成材料としては、上記合成樹脂を１種又は２種以上混合して使用することができ、ポリオレフィン以外の合成樹脂を混合して使用することができる。また表面側樹脂フィルム２の形成材料中には、加工性、耐熱性、耐候性、機械的性質、寸法安定性等を改良、改質する目的で、種々の添加剤等を混合することができる。この添加剤としては、例えば滑剤、架橋剤、酸化防止剤、紫外線吸収剤、光安定化剤、充填剤、強化繊維、補強剤、帯電防止剤、難燃剤、耐炎剤、発泡剤、防カビ剤、顔料等が挙げられる。上記表面側樹脂フィルム２の成形方法としては、特に限定されず、例えば押出し法、キャスト成形法、Ｔダイ法、切削法、インフレーション法等の公知の方法が採用される。上記表面側樹脂フィルム２は、単層構造でもよく、２層以上の多層構造でもよい。
【００３１】
表面側樹脂フィルム２の厚さの下限としては、２５μｍが好ましく、５０μｍが特に好ましい。一方、表面側樹脂フィルム２の厚さの上限としては、１２５μｍが好ましく、１００μｍが特に好ましい。表面側樹脂フィルム２の厚さが上記下限未満であると、当該太陽電池モジュール用バックシート１の積層の際の取扱いが困難になる、後述する顔料の含有による表面側樹脂フィルム２の着色及びその機能性が不十分になる等の不都合が発生する。逆に、表面側樹脂フィルム２の厚さが上記上限を超えると、太陽電池モジュールの薄型化及び軽量化の要請に反することになる。
【００３２】
表面側樹脂フィルム２中に顔料を分散含有するとよい。このように表面側樹脂フィルム２中に顔料を分散含有することで、表面側樹脂フィルム２ひいては当該太陽電池モジュール用バックシート１の耐熱性、耐候性、耐久性、熱的寸法安定性、強度等の諸特性を向上することができる。また、表面側樹脂フィルム２中に白色顔料を分散含有することで、太陽電池セルを透過した光線を反射させる機能が付加され、より発電効率を高めることができる。さらに、表面側樹脂フィルム２中に黒色顔料等を分散含有し、表面側樹脂フィルム２を種々の色に着色することで、太陽電池モジュールの意匠性を向上することができる。
【００３３】
この白色顔料としては、特に限定されるものではなく、例えば炭酸カルシウム、酸化チタン、酸化亜鉛、炭酸鉛、硫酸バリウムなどを使用することができる。中でも、合成樹脂層を形成する樹脂材料中への分散性に優れ、合成樹脂層の耐久性、耐熱性、強度等の向上効果が比較的大きい炭酸カルシウムが好ましい。この炭酸カルシウムは、カルサイト、アラゴナイト、バテライトなどの結晶タイプがあり、どの結晶タイプでも使用できる。この炭酸カルシウムは、ステアリン酸、ドデジシルベンゼンスルホン酸ソーダ、シランカップリング剤、チタンカップリング剤等で表面処理されていてもよく、酸化マグネシウム、酸化アルミニウム、二酸化ケイ素、二酸化チタン等の不純物が１０％以下程度含まれていてもよい。その他の顔料としては、カーボンブラック等の黒色顔料、ウルトラマリン，紺青等の青色顔料、べんがら（酸化鉄赤），カドミウムレッド，モリブデンオレンジ等の赤色顔料、メタリック光沢を与える金属粉顔料などが挙げられ、太陽電池モジュールの意匠性の向上に寄与する。
【００３４】
上記顔料の平均粒子径は、１００ｎｍ以上３０μｍ以下が好ましく、３００ｎｍ以上３μｍ以下が特に好ましい。顔料の平均粒子径が上記範囲より小さいと、凝集等によりフィルム中への均一な分散が困難になるおそれがあ。一方、顔料の平均粒子径が上記範囲を超えると、上述の表面側樹脂フィルム２に対する耐熱性等の諸特性向上効果が低下するおそれがある。
【００３５】
上記顔料の含有量としては、８質量％以上３０質量％以下が好ましい。顔料の含有量が上記下限より小さいと、表面側樹脂フィルム２の耐久性、耐熱性、強度等の向上効果が小さくなる。一方、顔料の含有量が上記上限を超えると、フィルム中での顔料の分散性が低下し、表面側樹脂フィルム２の強度の低下を招来するおそれがある。
【００３６】
バリア性フィルム３は、基材フィルム６と、この基材フィルム６の裏面に積層される無機酸化物層７とを有している。
【００３７】
基材フィルム６は、合成樹脂を主成分として形成されている。この基材フィルム６の主成分の合成樹脂としては、特に限定されるものではなく、例えばポリエチレン系樹脂、ポリプロピレン系樹脂、環状ポリオレフィン系樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエステル系樹脂、ポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂等が挙げられる。上記樹脂の中でも、高い耐熱性、強度、耐候性、耐久性、水蒸気等に対するガスバリア性等を有するポリエステル系樹脂、フッ素系樹脂及び環状ポリオレフィン系樹脂が好ましい。
【００３８】
上記ポリエステル系樹脂としては、例えばポリエチレンテレフタレート、ポリエチレンナフタレート等が挙げられる。これらのポリエステル系樹脂の中でも、耐熱性、耐候性等の諸機能面及び価格面のバランスが良好なポリエチレンテレフタレートが特に好ましい。
【００３９】
上記フッ素系樹脂としては、例えばポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンとのコポリマー（ＦＥＰ）、テトラフルオロエチレンとペルフルオロアルキルビニルエーテルとヘキサフルオロプロピレンとのコポリマー（ＥＰＥ）、テトラフルオロエチレンとエチレン又はプロピレンとのコポリマー（ＥＴＦＥ）、ポリクロロトリフルオロエチレン樹脂（ＰＣＴＦＥ）、エチレンとクロロトリフルオロエチレンとのコポリマー（ＥＣＴＦＥ）、フッ化ビニリデン系樹脂（ＰＶＤＦ）、フッ化ビニル系樹脂（ＰＶＦ）等が挙げられる。これらのフッ素系樹脂の中でも、強度、耐熱性、耐候性等に優れるポリフッ化ビニル系樹脂（ＰＶＦ）やテトラフルオロエチレンとエチレン又はプロピレンとのコポリマー（ＥＴＦＥ）が特に好ましい。
【００４０】
なお、基材フィルム６の形成材料としては、上記合成樹脂を１種又は２種以上混合して使用することができる。また基材フィルム６の成形方法や基材フィルム６の形成材料中の添加剤等に関しては、上記表面側樹脂フィルム２と同様である。
【００４１】
上記基材フィルム６の厚さの下限としては、７μｍが好ましく、１０μｍが特に好ましい。一方、基材フィルム６の厚さの上限としては、２０μｍが好ましく、１５μｍが特に好ましい。基材フィルム６の厚さが上記下限未満であると、無機酸化物層７を形成するための蒸着加工の際にカールが発生しやすくなってしまう、取扱いが困難になる等の不都合が発生する。逆に、基材フィルム６の厚さが上記上限を超えると、太陽電池モジュールの薄型化及び軽量化の要請に反することになる。
【００４２】
無機酸化物層７は、酸素、水蒸気等に対するガスバリア性を発現するための層であり、基材フィルム６の裏面に無機酸化物を蒸着することで形成される。この無機酸化物層７を形成する蒸着手段としては、合成樹脂製の基材フィルム６に収縮、黄変等の劣化を招来することなく無機酸化物が蒸着できれば特に限定されるものではなく、（ａ）真空蒸着法、スパッタリング法、イオンプレーティング法、イオンクラスタービーム法等の物理気相成長法（Ｐｈｙｓｉｃａｌ  Ｖａｐｏｒ  Ｄｅｐｏｓｉｔｉｏｎ法；ＰＶＤ法）、（ｂ）プラズマ化学気相成長法、熱化学気相成長法、光化学気相成長法等の化学気相成長法（Ｃｈｅｍｉｃａｌ  Ｖａｐｏｒ  Ｄｅｐｏｓｉｔｉｏｎ法；ＣＶＤ法）が採用される。これらの蒸着法の中でも、生産性が高く良質な無機酸化物層７が形成できる真空蒸着法やイオンプレーティング法が好ましい。
【００４３】
無機酸化物層７を構成する無機酸化物としては、ガスバリア性を有するものであれば特に限定されるものではなく、例えば酸化アルミニウム、酸化シリカ、酸化チタン、酸化ジルコニウム、酸化亜鉛、酸化スズ、酸化マグネシウム等が用いられ、中でもガスバリア性及び価格面のバランスが良好な酸化アルミニウム又は酸化シリカが特に好ましい。
【００４４】
無機酸化物層７の厚さ（平均厚さ）の下限としては、３Åが好ましく、４００Åが特に好ましい。一方、無機酸化物層７の厚さの上限としては、３０００Åが好ましく、８００Åが特に好ましい。無機酸化物層７の厚さが上記下限より小さいと、ガスバリア性が低下するおそれがある。一方、無機酸化物層７の厚さが上記上限を超えると、無機酸化物層７のフレキシビリティーが低下し、クラック等の欠陥が発生しやすくなる。
【００４５】
無機酸化物層７は、単層構造でもよく、２層以上の多層構造でもよい。このように無機酸化物層７を多層構造とすることで、蒸着の際に懸かる熱負担の軽減により基材フィルム６の劣化が低減され、さらに基材フィルム６と無機酸化物層７との密着性等を改善することができる。また、上記物理気相成長法及び化学気相成長法における蒸着条件は、基材フィルム６の樹脂種類、無機酸化物層７の厚さ等に応じて適宜設計される。
【００４６】
また、基材フィルム６と無機酸化物層７との密接着性等を向上させるため、基材フィルム６の蒸着面に表面処理を施すとよい。このような密着性向上表面処理としては、例えば（ａ）コロナ放電処理、オゾン処理、酸素ガス若しくは窒素ガス等を用いた低温プラズマ処理、グロー放電処理、化学薬品等を用いた酸化処理や、（ｂ）プライマーコート処理、アンダーコート処理、アンカーコート処理、蒸着アンカーコート処理などが挙げられる。これらの表面処理の中でも、無機酸化物層７との接着強度が向上し、緻密かつ均一な無機酸化物層７の形成に寄与するコロナ放電処理及びアンカーコート処理が好ましい。
【００４７】
上記アンカーコート処理に用いるアンカーコート剤としては、例えばポリエステル系アンカーコート剤、ポリアミド系アンカーコート剤、ポリウレタン系アンカーコート剤、エポキシ系アンカーコート剤、フェノール系アンカーコート剤、（メタ）アクリル系アンカーコート剤、ポリ酢酸ビニル系アンカーコート剤、ポリエチレンアルイハポリプロピレン等のポリオレフィン系アンカーコート剤、セルロース系アンカーコート剤などが挙げられる。これらのアンカーコート剤の中でも、基材フィルム６と無機酸化物層７との接着強度をより向上することができるポリエステル系アンカーコート剤が特に好ましい。
【００４８】
上記アンカーコート剤のコーティング量（固形分換算）の下限としては、０．１ｇ／ｍ２が好ましく、１ｇ／ｍ２が特に好ましい。一方、当該アンカーコート剤のコーティング量の上限としては、５ｇ／ｍ２が好ましく、３ｇ／ｍ２が特に好ましい。アンカーコート剤のコーティング量が上記下限より小さいと、基材フィルム６と無機酸化物層７との密着性向上効果が小さくなるおそれがある。一方、当該アンカーコート剤のコーティング量が上記上限を超えると、当該太陽電池モジュール用バックシート１の強度、耐久性等が低下するおそれがある。
【００４９】
なお、上記アンカーコート剤中には、密接着性向上のためのシランカップリング剤、基材フィルム６とのブロッキングを防止するためのブロッキング防止剤、耐候性等を向上させるための紫外線吸収剤等の各種添加剤を適宜混合することができる。かかる添加剤の混合量としては、添加剤の効果発現とアンカーコート剤の機能阻害とのバランスから０．１重量％以上１０重量％以下が好ましい。
【００５０】
裏面側樹脂フィルム４は、合成樹脂を主成分として形成されている。この裏面側樹脂フィルム４の主成分の合成樹脂としては、上記バリア性フィルム３の基材フィルム６と同様のものが用いられるが、耐熱性、耐候性等の諸機能面及び価格面のバランスが良好なポリエチレンテレフタレートや、耐加水分解性及び耐熱性に優れるポリエチレンナフタレート（ＰＥＮ）が好ましい。なお、裏面側樹脂フィルム４の成形方法や裏面側樹脂フィルム４の形成材料中の添加剤等に関しては、上記表面側樹脂フィルム２と同様である。
【００５１】
裏面側樹脂フィルム４の厚さの下限としては、１２μｍが好ましく、２５μｍが特に好ましい。一方、裏面側樹脂フィルム４の厚さの上限としては、２５０μｍが好ましく、１８８μｍが特に好ましい。裏面側樹脂フィルム４の厚さが上記下限未満であると、当該太陽電池モジュール用バックシート１の強度、耐候性、耐熱性等の基本性能や対応システム電圧が低下するおそれがあり、また裏面側樹脂フィルム４の取扱いが困難になる等の不都合も発生する。逆に、裏面側樹脂フィルム４の厚さが上記上限を超えると、太陽電池モジュールの薄型化及び軽量化の要請に反することになる。裏面側樹脂フィルム４がポリエチレンナフタレートを主成分とする場合、裏面側樹脂フィルム４の厚さを１２μｍ以上５０μｍ以下とし、後述する耐電圧性フィルム１２を積層することで耐候性等の基本性能や対応システム電圧を確保する方が経済性の面で好ましい。
【００５２】
接着剤層５は、重畳される表面側樹脂フィルム２、バリア性フィルム３及び裏面側樹脂フィルム４の各フィルム間に積層されている。この接着剤層５により、上記各フィルムが接着固定され、当該太陽電池モジュール用バックシート１の強度、耐久性、堅牢性等が向上し、さらに上記無機酸化物層７の欠陥を封止及び保護する機能が奏される。
【００５３】
接着剤層５を構成する接着剤としては、ラミネート用接着剤又は溶融押出樹脂が用いられる。このラミネート用接着剤としては、例えばドライラミネート用接着剤、ウェットラミネート用接着剤、ホットメルトラミネート用接着剤、ノンソルベントラミネート用接着剤等が挙げられる。これらのラミネート用接着剤のなかでも、接着強度、耐久性、耐候性等に優れ、無機酸化物層７表面の欠陥（例えばキズ、ピンホール、凹部等）を封止及び保護する機能を有するドライラミネート用接着剤が特に好ましい。
【００５４】
上記ドライラミネート用接着剤としては、例えばポリ酢酸ビニル系接着剤、アクリル酸のエチル，ブチル，２−エチルヘキシルエステル等のホモポリマーまたはこれらとメタクリル酸メチル，アクリロニトリル，スチレン等との共重合体等からなるポリアクリル酸エステル系接着剤、シアノアクリレート系接着剤、エチレンと酢酸ビニル，アクリル酸エチル，アクリル酸，メタクリル酸等のモノマーとの共重合体等からなるエチレン共重合体系接着剤、セルロース系接着剤、ポリエステル系接着剤、ポリアミド系接着剤、ポリイミド系接着剤、尿素樹脂，メラミン樹脂等からなるアミノ樹脂系接着剤、フェノール樹脂系接着剤、エポキシ系接着剤、ポリウレタン系接着剤、反応型（メタ）アクリル系接着剤、クロロプレンゴム，ニトリルゴム，スチレン−ブタジエンゴム等からなるゴム系接着剤、シリコーン系接着剤、アルカリ金属シリケート，低融点ガラス等からなる無機系接着剤などが挙げられる。これらのドライラミネート用接着剤の中でも、当該太陽電池モジュール用バックシート１の屋外での長期間使用に起因する接着強度低下やデラミネーションが防止され、さらに接着剤層５の黄変等の劣化が低減されるポリウレタン系接着剤、特にポリエステルウレタン系接着剤が好ましい。また硬化剤としては、熱黄変が少ない脂肪族系ポリイソシアネートが好ましい。
【００５５】
上記溶融押出樹脂としては、例えばポリエチレン系樹脂、ポリプロピレン系樹脂、酸変性ポリエチレン系樹脂、酸変性ポリプロピレン系樹脂、エチレン−アクリル酸又はメタクリル酸共重合体、サーリン系樹脂、エチレン−酢酸ビニル共重合体、ポリ酢酸ビニル系樹脂、エチレン−アクリル酸エステル又はメタクリル酸エステル共重合体、ポリスチレン系樹脂、ポリ塩化ビニル系樹脂等の熱可塑性樹脂の１種又は２種以上を使用することができる。なお、上記溶融押出樹脂を用いた押出ラミネート法を採用する場合、より強固な接着強度を得るために、上記各フィルムの積層対向面に上述のアンカーコート処理等の表面処理を施すとよい。
【００５６】
接着剤層５の積層量（固形分換算）の下限としては、１ｇ／ｍ２が好ましく、３ｇ／ｍ２が特に好ましい。一方、接着剤層５の積層量の上限としては、１０ｇ／ｍ２が好ましく、７ｇ／ｍ２が特に好ましい。接着剤層５の積層量が上記下限より小さいと、接着強度や無機酸化物層７の欠陥封止機能が得られないおそれがある。一方、接着剤層５の積層量が上記上限を超えると、積層強度や耐久性が低下するおそれがある。
【００５７】
なお、接着剤層５を形成するラミネート用接着剤又は溶融押出樹脂中には、取扱性、耐熱性、耐候性、機械的性質等を改良、改質する目的で、例えば溶媒、滑剤、架橋剤、酸化防止剤、紫外線吸収剤、光安定化剤、充填剤、強化繊維、補強剤、帯電防止剤、難燃剤、耐炎剤、発泡剤、防カビ剤、顔料等の種々の添加剤を適宜混合することができる。
【００５８】
当該太陽電池モジュール用バックシート１の製造工程としては、一般的には、（１）基材フィルム６の裏面に無機酸化物を上記ＰＶＤ法又はＣＶＤ法によって蒸着するバリア性フィルム製造工程と、（２）表面側樹脂フィルム２、バリア性フィルム３及び裏面側樹脂フィルム４の積層対向面の一方に接着剤をロールコート法、グラビアロールコート法、キスコート法等の手段でコーティングし、そのコーティング面に他方の他方の積層対向面を貼り合わせる積層工程とを有している。
【００５９】
当該太陽電池モジュール用バックシート１は、基材フィルム６の裏面に無機酸化物層７が積層されるバリア性フィルム３を備えることで、高いガスバリア性を有し、金属箔を用いた従来の太陽電池モジュール用バックシートと比較して機械的強度、低コスト性、生産性及び耐電圧性を促進することができる。また、当該太陽電池モジュール用バックシート１は、表面側樹脂フィルム２の形成材料としてポリオレフィンを用いていることから、太陽電池モジュールの充填剤層に通常使用されるエチレン酢酸ビニル共重合体（ＥＶＡ）との接着性に優れ、かつ良好な耐加水分解性を有している。そのため、当該太陽電池モジュール用バックシート１は、太陽電池モジュールの耐久性を向上し、社会的に要請されている太陽電池モジュールの使用期間の長期化を促進することができる。さらに、当該太陽電池モジュール用バックシート１は、最も裏面側（外気側）に配設される裏面側樹脂フィルム４の形成材料として耐加水分解性及び耐熱性に優れるポリエチレンナフタレートを用いると、太陽電池モジュールの耐久性を向上し、社会的に要請されている太陽電池モジュールの使用期間の長期化をより促進することができる。
【００６０】
図２の太陽電池モジュール用バックシート１１は、接着剤層５を介して積層される表面側樹脂フィルム２、耐電圧性フィルム１２、バリア性フィルム３及び裏面側樹脂フィルム４を表面側から裏面側にこの順に備える積層体である。
【００６１】
当該太陽電池モジュール用バックシート１１の表面側樹脂フィルム２、バリア性フィルム３、裏面側樹脂フィルム４及び接着剤層５は、上記図１の太陽電池モジュール用バックシート１と同様であるため、同一番号を付して説明を省略する。
【００６２】
耐電圧性フィルム１２は、合成樹脂を主成分として形成されている。この耐電圧性フィルム１２の主成分の合成樹脂としては、上記バリア性フィルム３の基材フィルム６と同様のものが用いられ、中でも耐熱性、耐候性等の諸機能面及び価格面のバランスが良好なポリエチレンテレフタレートが特に好ましい。また耐電圧性フィルム１２の成形方法や耐電圧性フィルム１２の形成材料中の添加物等に関しては、上記表面側樹脂フィルム２と同様である。
【００６３】
耐電圧性フィルム１２の厚さは、当該太陽電池モジュール用バックシート１１に要求される耐電圧性に応じて適宜選択される。具体的な耐電圧性フィルム１２の厚さの下限としては、５０μｍが好ましく、１００μｍが特に好ましい。一方、耐電圧性フィルム１２の厚さの上限としては、２５０μｍが好ましく、２００μｍが特に好ましい。耐電圧性フィルム１２の厚さが上記下限未満であると、当該太陽電池モジュール用バックシート１の耐電圧性が十分に高められないおそれがある。一方、耐電圧性フィルム１２の厚さが上記上限を超えると、太陽電池モジュールの薄型化及び軽量化の要請に反することになる。
【００６４】
当該太陽電池モジュール用バックシート１１は、ポリオレフィンを含む表面側樹脂フィルム２、バリア性フィルム３及び裏面側樹脂フィルム４を備えているため、上記太陽電池モジュール用バックシート１と同様に、耐候性、耐久性、耐熱性、ガスバリア性等の諸特性に優れ、特に充填剤層との接着性、耐加水分解性及び耐電圧性に優れ、かつ良好な製造性及び低コスト性を有している。加えて当該太陽電池モジュール用バックシート１１は、表面側樹脂フィルム２とバリア性フィルム３との間に積層される耐電圧性フィルム１２を備えることで、高い耐電圧性を有し、高いシステム電圧の太陽電池システム用の太陽電池モジュールに対応することができる。また当該太陽電池モジュール用バックシート１１の耐電圧性は、耐電圧性フィルム１２の厚さを制御することで調整でき、装備される太陽電池システムのシステム電圧に適合させることができる。
【００６５】
図３の太陽電池モジュール用バックシート２１は、接着剤層５を介して積層される表面側樹脂フィルム２、耐電圧性フィルム１２、バリア性フィルム２２及び裏面側樹脂フィルム４を表面側から裏面側にこの順に備える積層体である。
【００６６】
当該太陽電池モジュール用バックシート２１の表面側樹脂フィルム２、裏面側樹脂フィルム４及び接着剤層５は上記図１の太陽電池モジュール用バックシート１と同様であり、耐電圧性フィルム１２は上記図２の太陽電池モジュール用バックシート１１と同様であるため、同一番号を付して説明を省略する。
【００６７】
バリア性フィルム２２としては、アルミニウム箔が用いられている。このアルミニウム箔の材質としては、アルミニウム又はアルミニウム合金が挙げられ、アルミニウム−鉄系合金（軟質材）が好ましい。このアルミニウム−鉄系合金における鉄含有量としては、０．３％以上９．０％以下が好ましく、０．７％以上２．０％以下が特に好ましい。この鉄含有量が上記下限未満の場合は、ピンホールの発生の防止の効果が不十分になるおそれがあり、逆に、鉄含有量が上記上限を超える場合は、柔軟性が阻害され、加工性が低下するおそれがある。また、アルミニウム箔の材料としては、しわやピンホールを防止する観点から焼きなまし処理を行った柔軟性アルミニウムが好ましい。
【００６８】
アルミニウム箔の厚さ（平均厚さ）の下限としては、６μｍが好ましく、１５μｍが特に好ましい。一方、アルミニウム箔の厚さの上限としては、３０μｍが好ましく、２０μｍが特に好ましい。アルミニウム箔の厚さが上記下限より小さいと、加工の際にアルミニウム箔の破断が起きやすくなり、またピンホール等に起因してガスバリア性が低下するおそれがある。一方、アルミニウム箔の厚さが上記上限を超えると、加工の際にクラック等が発生するおそれがあり、また当該太陽電池モジュール用バックシート２１の厚さや重量が増大して薄型軽量化の社会的要請に反することとなる。
【００６９】
アルミニウム箔の表面には、溶解、腐食を防止する観点から例えばクロメート処理、リン酸塩処理、潤滑性樹脂被覆処理等の表面処理が施されてもよく、接着性を促進する観点からカップリング処理等が施されてもよい。
【００７０】
当該太陽電池モジュール用バックシート２１は、ポリオレフィンを含む表面側樹脂フィルム２、耐電圧性フィルム１２、バリア性フィルム２２及び裏面側樹脂フィルム４を備えているため、上記太陽電池モジュール用バックシート１１と同様に、耐候性、耐久性、耐熱性、ガスバリア性等の諸特性に優れ、特に充填剤層との接着性、耐加水分解性及び耐電圧性に優れ、かつ良好な製造性及び低コスト性を有している。加えて当該太陽電池モジュール用バックシート２１は、バリア性フィルム２２としてアルミニウム箔が使用されているため、酸素、水蒸気等に対する高いガスバリア性を有し、太陽電池モジュールの寿命及び使用期間の長期化を促進することができる。
【００７１】
図４の太陽電池モジュール３１は、透光性基板３２と、充填剤層３３と、複数枚の太陽電池セル３４と、充填剤層３５と、当該太陽電池モジュール用バックシート１１とが表面側からこの順に積層されている。
【００７２】
上記透光性基板３２は、最表面に積層されるものであり、ａ）太陽光に対する透過性及び電気絶縁性を有すること、ｂ）機械的、化学的及び物理的強度、具体的には耐候性、耐熱性、耐久性、耐水性、水蒸気等に対するガスバリア性、耐風圧性、耐薬品性、堅牢性に優れること、（ｃ）表面硬度が高く、かつ表面の汚れ、ゴミ等の蓄積を防止する防汚性に優れることが要求される。
【００７３】
透光性基板３２の形成材料としては、ガラス及び合成樹脂が使用される。透光性基板３２に使用される合成樹脂としては、例えばポリエチレン系樹脂、ポリプロピレン系樹脂、環状ポリオレフィン系樹脂、フッ素系樹脂、ポリスチレン系樹脂、アクリロニトリル−スチレン共重合体（ＡＳ樹脂）、アクリロニトリルル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエチレンテレフタレート、ポリエチレンナフタレート等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリフェニレンスルフィド系樹脂、ポリスルホン系樹脂、アセタール系樹脂、ポリエーテルスルホン系樹脂、ポリウレタン系樹脂、セルロース系樹脂等が挙げられる。これらの樹脂の中でも、フッ素系樹脂、環状ポリオレフィン系樹脂、ポリカーボネート系樹脂、ポリ（メタ）アクリル系樹脂又はポリエステル系樹脂が特に好ましい。
【００７４】
なお、合成樹脂製の透光性基板３２の場合、（ａ）ガスバリア性等を向上させる目的で上記ＰＶＤ法又はＣＶＤ法によりその一方の面に酸化珪素、酸化アルミニウム等の無機酸化物の透明蒸着膜を積層すること、（ｂ）加工性、耐熱性、耐候性、機械的性質、寸法安定性等を改良、改質する目的で、例えば滑剤、架橋剤、酸化防止剤、紫外線吸収剤、帯電防止剤、光安定剤、充填剤、強化繊維、補強剤、難燃剤、耐炎剤、発泡剤、防カビ剤、顔料等の各種添加剤を含有することも可能である。
【００７５】
透光性基板３２の厚さ（平均厚さ）としては、特に限定されず、使用する材料に応じて所要の強度、ガスバリア性等を具備するよう適宜選択される。合成樹脂製の透光性基板３２の厚さとしては６μｍ以上３００μｍ以下が好ましく、９μｍ以上１５０μｍ以下が特に好ましい。また、ガラス製の透光性基板３２の厚さとしては、一般的には３ｍｍ程度とされている。
【００７６】
上記充填剤層３３及び充填剤層３５は、透光性基板３２及び太陽電池モジュール用バックシート１１間における太陽電池セル３４の周囲に充填されており、（ａ）透光性基板３２及び太陽電池モジュール用バックシート１１との接着性や、太陽電池セル３４を保護するための耐スクラッチ性、衝撃吸収性等を有している。なお、太陽電池セル３４の表面に積層される充填剤層３３は、上記諸機能に加え、太陽光を透過する透明性を有している。
【００７７】
充填剤層３３及び充填剤層３５の形成材料としては、例えばフッ素系樹脂、エチレン−酢酸ビニル共重合体、アイオノマー樹脂、エチレン−アクリル酸又はメタクリル酸共重合体、ポリエチレン樹脂、ポリプロピレン樹脂、ポリエチレン等のポリオレフィン系樹脂をアクリル酸等の不飽和カルボン酸で変性した酸変性ポリオレンフィン系樹脂、ポリビニルブチラール樹脂、シリコーン系樹脂、エポキシ系樹脂、（メタ）アクリル系樹脂等が挙げられる。これらの合成樹脂の中でも、耐候性、耐熱性、ガスバリア性等に優れるフッ素系樹脂、シリコーン系樹脂又はエチレン−酢酸ビニル系樹脂が好ましい。
【００７８】
また、充填剤層３３及び充填剤層３５の形成材料としては、特開２０００−３４３７６公報に示される熱可逆架橋性オレフィン系重合体組成物、具体的には（ａ）不飽和カルボン酸無水物と不飽和カルボン酸エステルとによって変性された変性オレフィン系重合体であって、１分子当たりのカルボン酸無水物基の平均結合数が１個以上で、かつ該変性オレフィン系重合体中のカルボン酸無水物基数に対するカルボン酸エステル基数の比が０．５〜２０である変性オレフィン系重合体と、（ｂ）１分子当たりの水酸基の平均結合数が１個以上の水酸基含有重合体とを含み、（ａ）成分のカルボン酸無水物基数に対する（ｂ）成分の水酸基数の比が０．１〜５のものなども使用される。
【００７９】
なお、充填剤層３３及び充填剤層３５の形成材料には、耐候性、耐熱性、ガスバリア性等の向上を目的として例えば架橋剤、熱酸化防止剤、光安定剤、紫外線吸収剤、光酸化防止剤等の各種添加剤を適宜含有することができる。また充填剤層３３及び充填剤層３５の厚さ（平均厚さ）としては、特に限定されるものではないが、２００μｍ以上１０００μｍ以下が好ましく、３５０μｍ以上６００μｍ以下が特に好ましい。
【００８０】
上記太陽電池セル３４は、光エネルギーを電気エネルギーに変換する光起電力素子であり、充填剤層３３及び充填剤層３５間に配設されている。複数枚の太陽電池セル３４は、略同一平面内に敷設され、図示していないが直列又は並列に配線されている。この太陽電池セル３４としては、例えば単結晶シリコン型太陽電池素子、多結晶シリコン型太陽電池素子等の結晶シリコン太陽電子素子、シングル接合型やタンデム構造型等からなるアモルファスシリコン太陽電池素子、ガリウムヒ素（ＧａＡｓ）やインジウム燐（ＩｎＰ）等の第３〜第５族化合物半導体太陽電子素子、カドミウムテルル（ＣｄＴｅ）や銅インジウムセレナイド（ＣｕＩｎＳｅ２）等の第２〜第６族化合物半導体太陽電子素子等を使用することができ、それらのハイブリット素子も使用することができる。なお、複数枚の太陽電池セル３４間にも充填剤層３３又は充填剤層３５が隙間なく充填されている。
【００８１】
当該太陽電池モジュール３１の製造方法としては、特に限定されるもではないが、一般的には（１）透光性基板３２、充填剤層３３、複数枚の太陽電池セル３４、充填剤層３５及び太陽電池モジュール用バックシート１１をこの順に積層する工程と、（２）それらを真空吸引により一体化して加熱圧着する真空加熱ラミネーション法等により一体成形するラミネート工程とを有している。上記太陽電池モジュール３１の製造方法において、各層間の接着性等を目的として（ａ）加熱溶融型接着剤、溶剤型接着剤、光硬化型接着剤等を塗工すること、（ｂ）各積層対向面にコロナ放電処理、オゾン処理、低温プラズマ処理、グロー放電処理、酸化処理、プライマーコート処理、アンダーコート処理、アンカーコート処理等を施すことなどが可能である。
【００８２】
当該太陽電池モジュール３１は、上述のように太陽電池モジュール用バックシート１１が高い耐加水分解性、ガスバリア性、耐候性、耐久性、取扱性、製造容易性、低コスト性等を有することから、耐久性、耐候性、耐熱性、ガスバリア性、耐水性、強度等の諸特性に優れ、製造コストの低減化を促進することができる。特に、当該太陽電池モジュール３１は、表面側樹脂フィルム２の形成材料としてポリオレフィンを用いる当該太陽電池モジュール用バックシート１１と充填剤層３５との高い接着性により、耐久性及び寿命をより促進することができる。そのため、当該太陽電池モジュール３１は、屋根据え置き型の太陽電池や、腕時計や電卓等の小型電気機器用の太陽電池などに好適に使用することができる。また当該太陽電池モジュール３１は、上述のように太陽電池モジュール用バックシート１１が高い耐電圧性を有していることから、今日社会的に要請されている高システム電圧の太陽電池システムへの対応が可能であり、発電効率のロスの低減化を促進することができる。
【００８３】
当該太陽電池モジュール３１を備える太陽電池システムのシステム電圧としては、１０００Ｖ以上が好ましく、１２００Ｖ以上が特に好ましい。太陽電池システムのシステム電圧を上記範囲とすることで、発電効率のロスを効果的に低減することができ、かつ当該太陽電池モジュール用バックシート１の耐電圧性で十分対応することができる。なお、当該太陽電池モジュール３１を備える太陽電池システムのシステム電圧の上限としては、現実的かつ薄型化の要請を踏まえると２０００Ｖ程度が好ましい。
【００８４】
なお、本発明の太陽電池モジュール用バックシート及び太陽電池モジュールは上記実施形態に限定されるものではな。例えば、当該太陽電池モジュール用バックシートは、表面側樹脂フィルム、耐電圧性フィルム、バリア性フィルム及び裏面側樹脂フィルムに加えて他の層（合成樹脂層、金属層、無機酸化物層等）やフィルムが積層されてもよい。このように他の層又はフィルムを積層することで、耐電圧性、ガスバリア性、耐候性、耐久性等の諸特性を格段に向上することができる。また、当該太陽電池モジュール用バックシートは、表面側樹脂フィルム、耐電圧性フィルム、バリア性フィルム及び裏面側樹脂フィルムが接着剤層を介さずに押出ラミネーション等の手段により直接積層されてもよい。また、当該太陽電池モジュール用バックシートは、基材フィルムの表面に無機酸化物層が積層されたバリア性フィルムを備えることもできる。
【００８５】
また表面側樹脂フィルム、耐電圧性フィルム、基材フィルム、裏面側樹脂フィルム又は接着剤層に紫外線吸収剤を含有するとよい。このように紫外線吸収剤を含有することで、当該太陽電池モジュール用バックシートの耐候性及び耐久性を向上することができる。この紫外線吸収剤としては、紫外線を吸収し、効率よく熱エネルギーに変換できるもので、かつ光に対して安定な化合物であれば特に限定されるものではなく公知のものを使用することができる。中でも、紫外線吸収機能が高く、上記基材ポリマーとの相溶性が良好で、基材ポリマー中に安定して存在するサリチル酸系紫外線吸収剤、ベンゾフェノン系紫外線吸収剤、ベンゾトリアゾール系紫外線吸収剤及びシアノアクリレート系紫外線吸収剤が好ましく、これらの群より選択される１種又は２種以上のものを用いるとよい。また、紫外線吸収剤としては、分子鎖に紫外線吸収基を有するポリマー（例えば、（株）日本触媒の「ユーダブルＵＶ」シリーズなど）も好適に使用される。かかる分子鎖に紫外線吸収基を有するポリマーを用いることで、合成樹脂層を構成するポリマーとの相溶性が高く、紫外線吸収剤のブリードアウト等による紫外線吸収機能の劣化を防止することができる。
【００８６】
上記紫外線吸収剤の含有量の下限としては０．１質量％、特に１質量％、さらに特に３質量％が好ましく、紫外線吸収剤の含有量の上限としては１０質量％、特に８質量％、さらに特に５質量％が好ましい。紫外線吸収剤の配合量が上記下限より小さいと、当該太陽電池モジュール用バックシートの紫外線吸収機能を効果的に奏することができないおそれがあり、逆に、紫外線吸収剤の配合量が上記上限を超えると、フィルム又は層のマトリックスポリマーに悪影響を及ぼし、強度、耐久性等の低下をもたらすおそれがある。
【００８７】
また表面側樹脂フィルム、耐電圧性フィルム、基材フィルム、裏面側樹脂フィルム又は接着剤層に紫外線安定剤又は分子鎖に紫外線安定基が結合したポリマーを含有することも可能である。この紫外線安定剤又は紫外線安定基により、紫外線で発生するラジカル、活性酸素等が不活性化され、太陽電池モジュール用バックシートの紫外線安定性、耐候性等を向上させることができる。この紫外線安定剤又は紫外線安定基としては、紫外線に対する安定性が高いヒンダードアミン系紫外線安定剤又はヒンダードアミン系紫外線安定基が好適に用いられる。
【００８８】
さらに表面側樹脂フィルム、耐電圧性フィルム、基材フィルム、裏面側樹脂フィルム又は接着剤層に帯電防止剤を含有するとよい。このように帯電防止剤を含有することで、当該太陽電池モジュール用バックシートに帯電防止効果が発現され、その結果ゴミを吸い寄せたり、太陽電池セル等との重ね合わせが困難になる等の静電気の帯電により発生する不都合を防止することができる。帯電防止剤を表面にコーティングすると表面のベタツキや汚濁が生じてしまうが、このようにフィルム又は層中に含有することでかかる弊害は低減される。かかる帯電防止剤としては、特に限定されるものではなく、例えばアルキル硫酸塩、アルキルリン酸塩等のアニオン系帯電防止剤、第四アンモニウム塩、イミダゾリン化合物等のカチオン系帯電防止剤、ポリエチレングリコール系、ポリオキシエチレンソルビタンモノステアリン酸エステル、エタノールアミド類等のノニオン系帯電防止剤、ポリアクリル酸等の高分子系帯電防止剤などが用いられる。中でも、帯電防止効果が比較的大きいカチオン系帯電防止剤が好ましく、少量の添加で帯電防止効果が奏される。
【実施例】
【００８９】
以下、実施例に基づき本発明を詳述するが、この実施例の記載に基づいて本発明が限定的に解釈されるものではない。
【００９０】
［実施例１］
表面側樹脂フィルムとして厚さ１００μｍの白色ポリエチレンフィルム、バリア性フィルムとして裏面に真空蒸着法により厚さ４００Åの酸化アルミニウムを蒸着した厚さ１２μｍのポリエチレンテレフタレートフィルム、裏面側樹脂フィルムとして厚さ１８８μｍのポリエチレンテレフタレートフィルムを用いた。これらの各フィルムをポリウレタン系接着剤を用いたドライラミネート加工（固形分換算積層量；３．５ｇ／ｍ２）により積層接着することで実施例１の太陽電池モジュール用バックシートを得た。
【００９１】
［比較例１］
表面側樹脂フィルムとして厚さ５０μｍの白色ポリエチレンテレフタレートフィルムを用いた以外は上記実施例１と同様にして比較例１の太陽電池モジュール用バックシートを得た。
【００９２】
［比較例２］
表面側樹脂フィルムとして厚さ３００μｍのエチレン酢酸ビニル共重合体（ＥＶＡ）フィルムを用いた以外は上記実施例１と同様にして比較例２の太陽電池モジュール用バックシートを得た。
【００９３】
［特性の評価］
上記実施例の太陽電池モジュール用バックシートと比較例１及び２の太陽電池モジュール用バックシートを用い、これらの太陽電池モジュール用バックシートに対して太陽電池モジュールの充填剤との接着性を評価する接着力試験、耐候性（耐加水分解性）を評価する飽和プレッシャークッカー試験（飽和加圧蒸気試験）及び耐電圧性を評価する部分放電試験（実施例のみ）を行った。その結果を下記表１に示す。
【００９４】
上記接着力試験は、まず真空ラミネート機（ＮＰＣ社製）を用いてガラス基板、エチレン酢酸ビニル共重合体（ＥＶＡ）からなる充填剤及び太陽電池モジュール用バックシートを１５０℃×２０分の条件で貼り合わせ、次いで引張り試験機を用いて１８０度剥離及び剥離速度０．３ｍ／ｍｉｎの条件で太陽電池モジュール用バックシートの剥離力を測定した。
【００９５】
上記飽和プレッシャークッカー試験は、温度１２５℃及び２気圧の条件で放置し、所定の時間経過後に
（１）強度を保持している場合を○、
（２）劣化により強度を保持していない場合を×
として評価した。
【００９６】
上記部分放電試験は、ＩＥＣ６０６６４に準拠した方法で測定した。
【００９７】
【表１】
2008085294.tif 000003
【００９８】
上記表１に示すように、表面側樹脂フィルムとしてポリエチレンテレフタレートフィルムを用いた比較例１の太陽電池モジュール用バックシートに比べ、ポリエチレンフィルムを使用した実施例の太陽電池モジュール用バックシートはＥＶＡ充填剤との高い接着性を有している。また、表面側樹脂フィルムとしてＥＶＡフィルムを用いた比較例２の太陽電池モジュール用バックシートに比べ、ポリエチレンフィルムを使用した実施例の太陽電池モジュール用バックシートは良好な耐候性（耐加水分解性）を有している。さらに、実施例の太陽電池モジュール用バックシートは、高い耐電圧性を有し、システム電圧が１０００Ｖ以上の太陽電池システム用の太陽電池モジュールへの適用が可能である。
【産業上の利用可能性】
【００９９】
以上のように、本発明の太陽電池モジュール用バックシート及びこれを用いた太陽電池モジュールは、太陽電池の構成要素として有用であり、特に今日普及しつつある家屋屋根据え置き型の太陽電池や電卓等の小型電気機器用の太陽電池などに好適に使用される。
【図面の簡単な説明】
【０１００】
【図１】本発明の一実施形態に係る太陽電池モジュール用バックシートを示す模式的断面図
【図２】図１の太陽電池モジュール用バックシートとは異なる形態に係る太陽電池モジュール用バックシートを示す模式的断面図
【図３】図１及び図２の太陽電池モジュール用バックシートとは異なる形態に係る太陽電池モジュール用バックシートを示す模式的断面図
【図４】図２の太陽電池モジュール用バックシートを用いた太陽電池モジュールを示す模式的断面図
【図５】従来の一般的な太陽電池モジュールを示す模式的断面図
【符号の説明】
【０１０１】
１  太陽電池モジュール用バックシート
２  表面側樹脂フィルム
３  バリア性フィルム
４  裏面側樹脂フィルム
５  接着剤層
６  基材フィルム
７  無機酸化物層
１１  太陽電池モジュール用バックシート
１２  耐電圧性フィルム
２１  太陽電池モジュール用バックシート
２２  バリア性フィルム
３１  太陽電池モジュール
３２  透光性基板
３３  充填剤層
３４  太陽電池セル
３５  充填剤層
【図１】
2008085294.tif 000004
【図２】
2008085294.tif 000005
【図３】
2008085294.tif 000006
【図４】
2008085294.tif 000007
【図５】
2008085294.tif 000008